(57)【特許請求の範囲】
【請求項１】
加撚工程−熱固定工程−解撚工程−加熱仮固定工程を経て加工されたマルチフィラメントからなる人形頭髪用繊維であって、解撚工程における撚糸回数が加撚工程における撚糸回数よりも多いことにより、前記マルチフィラメントの見掛け嵩比重が０．０２ｇ／ｃｍ3以上０．１ｇ／ｃｍ3以下になり、かつ前記マルチフィラメントの上端をクランプで固定し、１．７ｍｇ／ｄｔｅｘの初荷重をかけて垂下し、上部クランプから２０ｃｍ（ａ）を測って印をつけ、次に、９０ｍｇ／ｄｔｅｘの荷重をかけて３０秒後の前記マルチフィラメントの長さ（ｂ）を測り、次の式によって算出する伸縮率が２．０％以上１３．０％以下になることを特徴とする人形頭髪用繊維。
伸縮率（％）＝（ｂ−ａ）／ａ×１００
【請求項２】
加撚工程における撚糸回数が１００回／ｍ以上６００回／ｍ以下、熱固定工程における処理温度が６０℃以上１００℃以下、処理時間が１分以上６０分以下であり、解撚工程における撚糸回数が加撚工程における撚糸回数の１．１倍以上であり、加熱仮固定工程における処理温度が５０℃以上７０℃以下、処理時間が５分以上３０分以下である請求項１記載の人形頭髪用繊維。
【請求項３】
加熱仮固定工程においてコーンを使用することを特徴とする請求項１または２記載の人形頭髪用繊維。
【請求項４】
加熱仮固定工程においてかせを使用することを特徴とする請求項１または２に記載の人形頭髪用繊維。
【請求項５】
請求項１〜４の何れか一項に記載の人形頭髪用繊維を用いてなる人形頭髪。
【発明の詳細な説明】
【技術分野】
【０００１】
本発明は、マルチフィラメントからなる人形頭髪用繊維に関するものであり、さらに詳しくは、加撚加工による特異なウェーブ形状を有し、また、嵩高性の有る人形頭髪に関する。
【背景技術】
【０００２】
一般に、人形の髪型はいろいろありストレート系やカール系繊維を植毛したものが知られている。頭髪にカールを付与する加工方法としては、加熱したギヤーに通し山型のクリンプを付与する方法、波形の加熱した金属プレートに挟み込み、波形のクリンプを付与する方法、加熱されたロッドに捲きつけながら螺旋状のカールを付与する方法等が知られている。しかしながら、前述従来方法では、いずれも規則正しい捲縮しか付与されず、不自然な外観となる欠点がある。【０００３】
また、（特許文献１）のように、人形頭部にストレートな繊維を機械で植毛した後、人形毛髪を加熱して不均一な捲縮を得ることが記載されているが、嵩高性が満足されるものではない。また、（特許文献２）には、マルチフィラメントを２０〜２００回／ｍ撚糸した人形頭髪用ファイバーに関する技術が記載されている。しかし、これは集束性、光沢、触感を改良したものであり、特異なウェーブ形状と嵩高性を得るものではない。同様に（特許文献３）には、編み物の解かれた繊維からなる人形頭髪に関する技術が記載されている。しかし、これは規則正しい曲折した繊維を用いているため、ナチュラル感のあるスタイリング性、植毛密度感（カバーリング性）が劣り、嵩高性を満足するものではない。さらに、（特許文献４）には、マルチフィラメントにウーリー加工法及び、又はギアクリンプ加工法によってクリンプを付与する人形頭髪用嵩高繊維に関する技術が記載されている。しかし、これは一本一本に微細なクリンプを付与し、自然な光沢と櫛通り性を改良したものであり、新規なカーリーライクな髪型と嵩高を満足されるものではない。
【特許文献１】特開平６−２８７８０１号公報
【特許文献２】特開平７−２１６６７８号公報
【特許文献３】特開平１１−１２３２８４号公報
【特許文献４】特開平１１−３０９２７５号公報
【発明の開示】
【発明が解決しようとする課題】
【０００４】
本発明の目的は、ランダムに幾重にも重なった螺旋状構造を有する、嵩高な髪型の人形頭髪を提供することにある。
【課題を解決するための手段】
【０００５】
本発明者らは、上記課題を達成するために鋭意検討した結果、加撚時と解撚時の撚り数、及び熱固定温度を所定の値にすることにより、ランダムに幾重にも重なった螺旋状構造を有する、マルチフィラメントが得られることを見出し、本発明を完成するに至った。【０００６】
すなわち、本発明の第１は加撚工程−熱固定工程−解撚工程−加熱仮固定工程を経て加工されたマルチフィラメントからなる人形頭髪用繊維であって、解撚工程における撚糸回数が加撚工程における撚糸回数よりも多いことを特徴とする人形頭髪用繊維に関する。【０００７】
好ましい実施態様としては、
（１）加撚工程における撚糸回数が１００回／ｍ以上６００回／ｍ以下、熱固定工程における処理温度が６０℃以上１００℃以下、１分以上６０分以下であり、解撚工程における撚糸回数が加撚工程における撚糸回数の１．１倍以上であり、加熱仮固定工程における処理温度が５０℃以上７０℃以下、処理時間が５分以上３０分以下である、
（２）加熱仮固定工程においてコーンを使用することを特徴とする、
（３）加熱仮固定工程においてかせを使用することを特徴とする、
（４）見掛け嵩比重が０．０２ｇ／ｃｍ3以上０．１ｇ／ｃｍ3以下であり、かつ伸縮率が１．０％以上１５．０％以下であることを特徴とする、
前記記載の人形頭髪用繊維に関する。【０００８】
本発明の第２は、前記記載の人形頭髪用繊維を用いてなる人形頭髪に関する。
【発明の効果】
【０００９】
本発明は、マルチフィラメントを加撚工程−熱固定工程−解撚工程−加熱仮固定工程を経て加工する際に、解撚工程における撚糸回数を加撚工程における撚糸回数よりも多くすることにより、嵩高性のある不均一なカール形状を付与された人形頭髪用繊維を得ることが出来、該人形頭髪用繊維を用いて人形頭髪を製造した場合、これまでにないカーリールックな嵩高性の優れた新規な髪型が出来るという効果が奏される。
【発明を実施するための最良の形態】
【００１０】
以下、本発明につき詳細説明する。【００１１】
本発明のマルチフィラメントは、その組成としては公知の合成繊維が使用でき、特に限定はない。たとえば、ポリ塩化ビニル系繊維、ポリ塩化ビニリデン系繊維、ポリアミド系繊維、ポリアクリロニトリル系繊維、ポリエステル系繊維、ポリプロピレン系繊維、ポリエチレン系繊維などの合成繊維が挙げられる。なお、これらのなかでは、人形頭髪にした場合、最適な触感および光沢を有する点で、ポリ塩化ビニリデン系繊維、ポリアクリロニトリル系繊維が好ましい。【００１２】
また、繊維の断面形状は、丸型、Ｙ字型、Ｃ字型、三角形、多角形、星型、楕円、扁平、中空形状など公知の形状であればよく、特に限定はない。【００１３】
マルチフィラメントの繊度は、通常人形の頭髪に用いられる繊維の繊度のものでよく、特に限定はないが、単糸繊度が好ましくは１０デシテックス以上１００デシテックス以下、更に好ましくは１５デシテックス以上６０デシテックス以下であり、総繊度は２００デシテックス以上２５００デシテックス以下程度が好ましい。【００１４】
マルチフィラメントの束数は、特に限定はないが、通常５〜５０フィラメント程度がよく使用される。【００１５】
本発明のマルチフィラメントの見掛け嵩比重は０．０２ｇ／ｃｍ3以上０．１ｇ／ｃｍ3以下であることが好ましく、更に好ましくは０．０２ｇ／ｃｍ3以上０．０８ｇ／ｃｍ3以下である。見掛け嵩比重が０．０２ｇ／ｃｍ3未満であると、マルチフィラメントの嵩が出すぎて収束性がなく、植毛工程での糸切れ等が発生する恐れがある。見掛け嵩比重が０．１ｇ／ｃｍ3を超えると、所望の嵩高性が得られない場合がある。【００１６】
マルチフィラメントの伸縮率は１．０％以上１５．０％以下であることが好ましく、更に好ましくは２．０％以上１３．０％以下である。伸縮率が１５．０％を超えると、植毛工程での糸のテンション管理が難しく糸切れ等が発生する恐れがある。１．０％未満であると、目標の嵩高性やスタイラビリティが得られない場合がある。【００１７】
前記マルチフィラメントは加撚工程−熱固定工程−解撚工程−加熱仮固定工程を経て加工されるが、加工する方法は、特に限定はなく、たとえばイタリー式撚糸機などを用いたアップツイスター方式や、パーンワインダーなどを用いたダウンツイスター方式、リング撚糸機、ダブルツイスター等を用い、撚糸後ヒーターを用いて撚りぐせを固定する中空スピンドル方式、または、しごき方式によって撚りを付与し熱固定などをする撚糸機を用いることができる。【００１８】
本発明においては、前記解撚工程における撚糸回数が加撚工程における撚糸回数よりも多いことが必要である。【００１９】
本発明マルチフィラメントの加撚工程における撚糸回数は、繊維の種類、繊度、合糸数等により異なるが、過剰にかけた場合は、得られる人形頭髪の光沢や触感の低下となる恐れがあり、６００回／ｍ以下が好ましく、更に好ましくは５００回／ｍ以下である。また、あまりに少ない場合は、マルチフィラメントのストレート性が高いために、得られる人形頭髪の嵩高性が低くなる可能性があるので、１００回／ｍ以上が好ましく、より好ましくは２００回／ｍ以上である。【００２０】
本発明における熱固定工程は、加撚されたマルチフィラメントに熱を与えて、繊維のひずみを固定したり、形状を安定化させるために行うものである。熱固定工程における処理条件は、繊維の種類、繊度、合糸数等により異なるが、乾熱または湿熱で６０℃以上１００℃以下の温度で、１分以上６０分以下の時間で処理することが好ましい。更には７０℃以上９５℃以下の温度で１０分以上５０分以下程度で時間で処理することが好ましい。温度が６０℃未満であると、十分な形状の安定化が得られない場合があり、また、１００℃を超えると、過度の収縮が付与されてマルチフィラメント間で絡みが生じる場合がある。【００２１】
本発明の解撚工程及び加熱仮固定工程は、解撚工程において加撚方向と反対方向に解撚し、加熱仮固定工程において撚りぐせと反転ループを形成し、マルチフィラメント間にルーズな空隙の多い状態にさせるためのものであり、これらの工程により、ランダムに幾重にも重なった螺旋状構造を発現させることが出来る。解撚工程における撚糸回数は、繊維の種類、繊度、合糸数等により異なるが、加撚工程における撚糸回数より多いことが必要であり、好ましくは加撚工程の１．１倍以上、より好ましくは１．２倍以上である。解撚工程における撚糸回数が、加撚工程の撚糸回数以下である場合は、マルチフィラメント間にルーズな空隙が形成されず、目標とする嵩高性が達成されない。【００２２】
加熱仮固定工程は、前述の加撚による撚り癖を残すように、加撚と比較して低い温度で実施することで解撚の癖を付与し、マルチフィラメント間にルーズな空隙の多い、ランダムに幾重にも重なった螺旋状構造を発現させるものである。加熱仮固定工程は、繊維の種類、繊度、合糸数等により異なるが、乾熱または湿熱で５０℃以上７０℃以下の温度で、５分以上３０分以下の時間で処理することが好ましい。温度が５０℃未満であると加撚の撚り癖が強く残るため、求めるような嵩高性が得られない場合があり、７０℃を超えると加撚の撚り癖よりも解撚の撚り癖が強くなり、求めるようなランダムに幾重にも重なった螺旋状の構造が発現しない場合がある。【００２３】
加熱仮固定工程時にはコーンまたはかせが使用されることが好ましく、繊維の種類、繊度、合糸数、嵩高性の度合い等により、適宜選択して使用される。加熱仮固定工程において、マルチフィラメントをコーンに巻き取った状態で実施すると、緊張状態で加熱仮固定されるため、比較的まっすぐなランダムに幾重にも重なった螺旋状の構造となる傾向にある。一方、加熱仮固定工程において、かせの状態で実施すると、緩和状態で加熱仮固定されるため、よりランダムで嵩高な幾重にも重なった螺旋状の構造となる傾向にある。【００２４】
以上のように、本発明の加撚工程−熱固定工程−解撚工程−加熱仮固定工程を経て加工されたマルチフィラメントからなる人形頭髪用繊維は、ランダムで幾重にも重なった螺旋状の構造を持つものである。さらにこの人形頭髪用繊維は、従来技術の捲縮、カーリングされた繊維とは全く異なった外観形状を示すものである。【００２５】
本発明の人形頭髪用繊維を人形用頭に植毛する方法には特に限定はない。たとえば通常用いられているミシン等によって植毛すればよい。また、人形用頭にも特に限定はなく、たとえば通常用いられている軟質塩化ビニル製のものなどが使用できる。本発明の人形頭髪用繊維を人形頭髪に用いることで、嵩高性の優れたものとなるため、髪の量を少なくしても地肌が見えないというカバーリング性の向上効果がある。また、新規な髪型が出来るようになった。
【実施例】
【００２６】
次に、本発明を実施例に基づき、詳しく説明するが、本発明は何等これらに限定されるものではない。
（分析測定条件及び評価法）
（Ａ）見掛け嵩比重の測定
見掛け嵩比重とは、繰返機を用いて３００回巻き取った加工されたマルチフィラメントを、７ｃｍに切り揃えて３００本の繊維束を作成、その重量（Ｗ）を計測し、次に、長さ（７ｃｍ）×幅（３．５ｃｍ）で両端が開放された溝を有する溝状容器に静置し、上から溝と同寸法の薄板を静かに置いて、０．２ｇ／ｃｍ2の荷重をかけ、１分間経過後に溝状容器の内側底辺から薄板の４隅の下面までの高さ平均値（Ｈ：ｃｍ）を測り、次の式から見掛け嵩比重を算出した。試料回数は３回とした。【００２７】
見掛け嵩比重（ｇ／ｃｍ3）＝Ｗ／（７×３．５×Ｈ）
（Ｂ）伸縮率の測定
試料の上端をクランプで固定し、１．７ｍｇ／ｄｔｅｘの初荷重をかけて垂下し、上部クランプから正しく２０ｃｍ（ａ）を測って印を付け、次に、９０ｍｇ／ｄｔｅｘの荷重をかけて３０秒後の試料の長さ（ｂ）を測り、次の式によって伸縮率を算出した。試料回数は５回とした。【００２８】
伸縮率（％）＝（ｂ−ａ）／ａ×１００
（Ｃ）スタイリング
人形頭髪の美容専門家５名による美容評価を行い、以下の評価基準に基づいて評価した。【００２９】
◎：嵩高性にきわめて優れ、スタイルがリアルに仕上がる。【００３０】
○：嵩高性に優れ、スタイルが無難に仕上がる。【００３１】
△：嵩高性に優れるが、スタイルがまとまり難い。【００３２】
×：嵩高性に劣り、スタイリングがし難い。【００３３】
（Ｄ）触感
人形頭髪の触感判定の専門家５名による官能評価を行い、以下の評価基準に基づいて評価した。尚、かかる評価は、比較例１で得られた人形頭髪の触感と比較対比した。【００３４】
◎：比較例１に比べ、きわめてソフトで自然な触感を有する。【００３５】
○：比較例１に比べ、ややソフトな触感を有する。【００３６】
△：比較例１と同等の粗硬な触感である。【００３７】
×：比較例１よりも更に粗硬な触感である。【００３８】
（Ｅ）総合評価
人形頭髪の美容専門家５名による総合評価を行い、以下の５段階評価を行い４点以上であれば合格とした。【００３９】
評価基準
５：非常に良い、４：良い  、３：普通  、２：悪い  、１：かなり悪い
（製造例１）
アクリロニトリル４９重量％、塩化ビニル５０重量％、スチレンスルホン酸ソーダ１重量％からなるアクリロニトリル系共重合体をアセトンに溶解して紡糸原液とし紡出し、乾燥、延伸工程を経て、単糸繊度２２デシテックスが３６フィラメント集まった７９２デシテックスのマルチフィラメントを得た。【００４０】
（実施例１）
製造例１で得られたマルチフィラメントを４８０回／ｍ撚糸しながらコーンに巻き上げ、８０℃で２０分、スチームセットを行った。得られた撚糸は常温まで十分冷却したあと、５８０回／ｍで解撚方向に加撚しながらコーンに巻き上げ、５５℃で２０分、スチームセットを行い、十分冷却した。得られたマルチフィラメントは、見掛け嵩比重０．０５７ｇ／ｃｍ3、伸縮率３．０％であった。次に、得られたマルチフィラメントを人形用植毛ミシンで軟質塩化ビニル製の人形ヘッドに植毛し、人形頭髪を作成した。今までにない、幾重にも重なった螺旋状の構造を有し、嵩高性のある、優れた風合いの、人形頭髪が得られた。結果を表１に示す。【００４１】
【表１】
0004621206.tif 000002
【００４２】
（実施例２）
製造例１で得られたマルチフィラメントを３本合糸して２３７６デシテックスとし、この繊維を２５０回／ｍ撚糸しながらコーンに巻き上げ、８５℃で４０分、スチームセットを行った。得られた撚糸は常温まで十分冷却したあと、３５０回／ｍで解撚方向に加撚しながらコーンに巻き上げ、５５℃で２０分、スチームセットを行い、十分冷却した。得られたマルチフィラメントは、見掛け嵩比重  ０．０５７ｇ／ｃｍ3  、伸縮率  ２．２％であった。次に、実施例１と同様にして人形頭髪を作成した。今までにない、幾重にも重なった螺旋状の構造を有し、嵩高性のある、優れた風合いの、人形頭髪が得られた。結果を表１に示す。【００４３】
（実施例３）
製造例１で得られたマルチフィラメントを４８０回／ｍ撚糸しながらコーンに巻き上げ、８０℃で２０分、スチームセットを行った。得られた撚糸は常温まで十分冷却したあと、５８０回／ｍで解撚方向に加撚しながらかせとし、５５℃で２０分、スチームセットを行い、十分冷却した。得られたマルチフィラメントは、見掛け嵩比重  ０．０３ｇ／ｃｍ3、伸縮率９．４％であった。次に、実施例１と同様にして人形頭髪を作成した。今までにない、幾重にも重なった螺旋状の構造を有し、実施例１よりも嵩高性のある、優れた風合いの、人形頭髪が得られた。結果を表１に示す。【００４４】
（実施例４）
製造例１で得られたマルチフィラメントを３本合糸して２３７６デシテックスとし、この繊維を２５０回／ｍ撚糸しながらコーンに巻き上げ、８５℃で４０分、スチームセットを行った。得られた撚糸は常温まで十分冷却したあと、３５０回／ｍで解撚方向に加撚しながらかせとし、５５℃で２０分、スチームセットを行い、十分冷却した。得られたマルチフィラメントは、見掛け嵩比重  ０．０４２ｇ／ｃｍ3  、伸縮率３．６％であった。次に、実施例１と同様にして人形頭髪を作成した。今までにない、幾重にも重なった螺旋状の構造を有し、実施例２よりも嵩高性のある、優れた風合いの、人形頭髪が得られた。結果を表１に示す。【００４５】
（比較例１）
製造例１で得られたマルチフィラメントを４８０回／ｍ撚糸しながらコーンに巻き上げ、８０℃で２０分、スチームセットを行った。得られた撚糸は常温まで十分冷却したあと、４８０回／ｍで解撚方向に加撚しながらかせとし、５０℃で２０分、スチームセットを行い、十分冷却したところ、得られたマルチフィラメントは、見掛け嵩比重０．１４８ｇ／ｃｍ3    、伸縮率１．１％  であった。【００４６】
次に、実施例１と同様にして人形頭髪を作成した。得られたフィラメントは嵩高性の乏しい、若干ウェーブの掛かった撚糸の外観を有する人形頭髪となった。結果を表１に示す。【００４７】
（比較例２）
製造例１で得られたマルチフィラメントを、直径３．７５インチのシリンダーで９０本の針を有する丸編み機で編み、コースが８、ウェールが１０の編地を得た。この編地を、９８℃のスチームセットを１０分間実施した後、乾熱６０℃で３０分間の乾燥し、次に、この編地を解編しながらコーンに巻き上げた。得られたマルチフィラメントは、見掛け嵩比重０．０５９ｇ／ｃｍ3、伸縮率３２．４％  であった。次に、実施例１と同様にして人形頭髪を作成した。得られたニットデニットのフィラメントは、嵩高性は優れているものの、ばね状の伸縮性の強い人形頭髪であり、触感、外観が劣るものであった。結果を表１に示す。表１から明らかなように、実施例１〜４はスタイリング、触感に優れた人形頭髪が得られた事が判る。
【産業上の利用可能性】
【００４８】
本発明によれば、嵩高性のある不均一なカール形状を付与された人形頭髪用繊維を得ることが出来、該人形頭髪用繊維を用いて人形頭髪を製造した場合、これまでにないカーリールックな嵩高性の優れた新規な髪型を得ることが出来る。